(57)【特許請求の範囲】
【請求項１】
酸性化合物の存在下、アルコール系溶媒中で、２−シクロヘキシル−５−メチルフェノールと、一般式（II）
【化１】
0003673574.tif 000008
（式中、２つのイソプロピリデン基はフェニレン基に対して相互にメタ位又はパラ位で結合している。）
で表わされるビス（ヒドロキシイソプロピル）ベンゼンとを反応させて、
一般式（Ｉ）
【化２】
0003673574.tif 000009
（式中、２つのイソプロピリデン基はフェニレン基に対して相互にメタ位又はパラ位で結合している。）
で表わされるビスフェノール化合物を製造する方法において、反応終了後、生成した上記ビスフェノール化合物を含む反応液にアルカリ化合物を加えて、前記酸性化合物を中和し、次いで、反応液を蒸留して、前記アルコール系溶媒及び未反応の前記アルキルフェノール化合物を除去し、その後、得られた濃縮物に芳香族系炭化水素又は脂肪族ケトン又はそれらの混合溶媒を加えて、上記濃縮物を加温し、溶解させ、次いで、冷却して、上記ビスフェノール化合物を晶析させることを特徴とするビスフェノール化合物の製造方法。
【請求項２】
得られた濃縮物に芳香族系炭化水素を加えて、上記濃縮物を加温し、溶解させ、次いで、冷却して、上記ビスフェノール化合物を晶析させる請求項１に記載のビスフェノール化合物の製造方法。
【発明の詳細な説明】
【０００１】
【発明の属する技術分野】
本発明は、新規なビスフェノール化合物及びその製造方法に関し、詳しくは、フェノール性水酸基を有する２つの芳香核の間に1,３−又は1,４−フェニレンビス（イソプロピリデン）基を有する分子構造を有するビスフェノール化合物であって、且つ、フェノール性水酸基を有するそれぞれの芳香核上において、水酸基のオルト位に親油性のシクロヘキシル基を置換基として有すると共に、このシクロヘキシル基のパラ位にメチル基を有する新規なビスフェノール化合物及びその高純度品の製造方法に関する。
【０００２】
【従来の技術】
ビスフェノール化合物は、従来より、ポリカーボネート、ポリアリレート等の熱可塑性エンジニアリングプラスチックの原料や、また、エポキシ樹脂、ポリイミド樹脂等の熱硬化性樹脂の原料として、広く用いられている。
近年、特に、電気電子分野における機器の小型化、高性能化に伴って、それらに用いられる有機材料についても、機械的特性や熱的特性の向上のみならず、耐湿性、電気絶縁性、低誘電性等の一層の向上が強く求められるに至っている。
【０００３】
更に、ビスフェノール化合物は、上述したようなプラスチックの原料としてのみならず、エポキシ樹脂の硬化剤、感熱記録用の顕色剤、退色防止剤、保存安定剤、酸化防止剤、殺菌剤、防菌防黴剤等の種々の添加剤としても有用に用いられており、ますますその重要性を増している。
【０００４】
ビスフェノール化合物は、例えば、Eugen Mueller 編、METHODEN DER ORGANI-SCHEN CHEMIE (HOUBEN-WEYL), Band VI/1c, “Phenol", Teil 2, pp. 1021-1061,Georg Thieme Verlag Stuttgart (1976)に多数のものが記載されており、その後も、上述したような樹脂の高性能化、高機能化の要請に応えるために、新たなビスフェノール化合物が多数、提案されている。
【０００５】
このようなビスフェノール化合物の中で、フェノール性水酸基を有する２つの芳香核を1,３−又は1,４−フェニレンビス（イソプロピリデン）基にて結合してなる構造を有するビスフェノール化合物は、この1,３−又は1,４−フェニレンビス（イソプロピリデン）基が嵩高い親油性の基であるので、現在、工業的に大量に製造されているビスフェノールＡ等のように、フェノール性水酸基を有する２つの芳香核をアルキレン基で結合してなるビスフェノール化合物に比べて、水酸基の含有割合が大幅に小さくなる。
【０００６】
従って、上述したような1,３−又は1,４−フェニレンビス（イソプロピリデン）基を有するビスフェノール化合物を用いて製造されるポリアリレートやポリカーボネート等の熱可塑性プラスチックスは、通常のビスフェノールＡを原料として製造される熱可塑性プラスチックスに比べて、エステル結合や炭酸結合等の極性結合の密度が大幅に低下するので、耐加水分解性や低吸水性等の耐水特性が大きく向上し、更に、そのために耐絶縁性や低誘電性等の電気特性にもすぐれることが期待される。
【０００７】
更に、上述したような1,３−又は1,４−フェニレンビス（イソプロピリデン）基を有するビスフェノール化合物は、従来のビスフェノールＡ等のアルキレン結合を有する通常のビスフェノール化合物に比べて、嵩高い1,３−又は1,４−フェニレンビス（イソプロピリデン）基を介しているので、フェノール性水酸基の間の距離が長いという分子構造的な特徴を有する。それ故、このようなビスフェノール化合物を、例えば、エポキシ樹脂の硬化剤等、硬化性樹脂の組成物の成分として用いるときは、上述した熱可塑性プラスチックスにおける効果に加えて、硬化物の分子構造において、架橋点の間の距離が長くなるので、耐衝撃性や耐たわみ性等の可撓性にすぐれた硬化成形物が得られることが期待される。
【０００８】
以上のような理由によって、従来、フェノール性水酸基を有する２つの芳香核の間に1,３−又は1,４−フェニレンビス（イソプロピリデン）基を有するビスフェノール化合物が種々、提案されている。特に、フェノール性水酸基と共に、アルキル基のような親油性の置換基を有する芳香核を1,３−又は1,４−フェニレンビス（イソプロピリデン）基にて結合してなるビスフェノール化合物は、これがプラスチックスに組み込まれた場合に、上記アルキル基を置換基としてもたないものに比べて、その耐水特性が一層向上し、そのために、更に、電気特性も向上するので、種々のものが提案されている。
【０００９】
例えば、1,4 −ビス〔２−（４−ヒドロキシ−3,５−ジメチルフェニル）−２−プロピル〕ベンゼンは、古くは１９７２年に、西独国特許第２０６３０５２号公報に開示されており、これを原料として用いて得られたポリカーボネートが耐水特性にすぐれることが示されている。また、上記1,4 −ビス〔２−（４−ヒドロキシ−3,５−ジメチルフェニル）−２−プロピル〕ベンゼンは、ヨーロツパ特許第２７８４４号公報においても、物性のすぐれたポリ（エステルカーボネート）を与えることが開示されている。
【００１０】
また、特開平５−２２２１５６号公報には、1,３−ビス〔２−（４−ヒドロキシ−3,５−ジメチルフェニル）−２−プロピル〕ベンゼンが電気特性にすぐれたエポキシ樹脂組成物を形成することが開示されている。
更に、フェノール性水酸基を有する２つの芳香核の間に1,３−又は1,４−フェニレンビス（イソプロピリデン）基を有するビスフェノール化合物において、芳香核上の置換基として、メチル基に代えて、一層嵩高い置換基を導入したビスフェノール化合物も提案されている。
【００１１】
例えば、前記西独国特許第２０６３０５２号公報には、1,4 −ビス〔２−（２−ヒドロキシビフェニル−５−イル）−２−プロピル〕ベンゼンが開示されている。また、米国特許第３５４４５１２号公報には、1,4 −ビス〔２−（４−ヒドロキシ−３−シクロヘキシルフェニル−２−プロピル〕ベンゼンと1,３−ビス〔２−（４−ヒドロキシ−３−シクロヘキシルフェニル−２−プロピル〕ベンゼンが開示されており、いずれも、ポリプロピレンの酸化防止剤として有用であることが示されている。
【００１２】
しかし、上述したように、1,３−又は1,４−フェニレンビス（イソプロピリデン）基を有すると共に、芳香核に嵩高い置換基を導入したビスフェノール化合物は、プラスチックスに組み込まれた場合に、置換基の嵩高さの増大による親油性の向上は望めるが、一方では、そのような置換基が分子軸に対して片寄って導入されることによって、得られるプラスチックスのボリマー分子間の自由体積が増大し、そのような空隙に寸法の小さい水分子が容易に侵入するようになるので、得られるプラスチックスは、耐水特性の面から、従って、電気特性を追求するためには、必ずしも得策ではない。
【００１３】
以上のような観点から、プラスチックスの原料として、理想的な1,３−又は1,４−フェニレンビスプロピリデン基を有するビスフェノール化合物は、分子軸に対して対称であり、且つ、フェノール性水酸基の部分に対してのみならず、フェニレンビスプロピリデン結合の部分に対しても、均等に置換基効果が及ぶような分子構造を有するものであると推定される。しかしながら、このような構造の1,３−又は1,４−フェニレンビスプロピリデン基を有するビスフェノール化合物は、従来、知られていない。
【００１４】
上述したシクロヘキシル基を置換基として有すると共に、フェニレンビスプロピデン結合を有するビスフェノール化合物において、更に、置換基としてメチル基を導入したビスフェノール化合物が提案されている。即ち、西独特許第２５２３１０６号公報や西独特許第２５２３１０７号公報には、1,4 −フェニレンビス〔２−（２−ヒドロキシ−３−シクロヘキシル−５−メチルフェニル）−２−プロピル〕ベンゼンと1,３−フェニレンビス〔２−（ヒドロキシ−３−シクロヘキシル−５−メチルフェニル）−２−プロピル〕ベンゼンが開示されている。しかしながら、これらビスフェノール化合物の用途は、いずれもポリウレタン用の安定剤として提案されているのみである。プラスチックスの製造の原料としては、その分子構造において、２個のプロピリデン基がいずれもフェノール性水酸基のオルト位で結合しているために、パラ位で結合した場合に比べて、ポリカーボネートやポリアリレート等、直鎖状熱可塑性プラスチックスの原料とした場合には、より非対称の屈曲したポリマー構造を形成し、また、エポキシ樹脂等、熱可塑性プラスチックスの原料とした場合には、２つの水酸基間の距離が短いために、架橋点間の距離の短い硬化成形物を与えて、耐衝撃性や耐たわみ性等の可塑性が十分に発揮されないと予測される。
【００１５】
【発明が解決しようとする課題】
本発明は、フェノール性水酸基を有する２つの芳香核の間に1,３−又は1,４−フェニレンビスプロピリデン基を有するビスフェノール化合物の上述した事情に鑑みて、ポリカーボネートやポリアリレート等の熱可塑性プラスチックスの原料として用いた場合に、従来よりも一層の耐水特性の向上と、それに従って電気特性の向上が期待でき、更に、エポキシ樹脂のような熱硬化性樹脂の原料とした場合には、上記特性に加えて、耐衝撃性や耐たわみ性等の可撓性の向上が期待できる新規なビスフェノール化合物を提供することを目的とし、更に、本発明は、そのようなビスフェノール化合物の製造方法を提供することを目的とする。
【００１６】
【課題を解決するための手段】
本発明による新規なビスフェノール化合物は、一般式（Ｉ）
【００１７】
【化４】
0003673574.tif 000002
【００１８】
（式中、２つのイソプロピリデン基はフェニレン基に対して相互にメタ位又はパラ位で結合している。）
で表わされることを特徴とする。
【００１９】
【発明の実施の形態】
従って、本発明によるこのようなビスフェノール化合物の具体例としては、例えば、1,３−ビス〔２−メチル−５−シクロヘキシル−４−ヒドロキシ）フェニルジメチルメチル〕ベンゼンや、1,４−ビス〔２−メチル−５−シクロヘキシル−４−ヒドロキシ）フェニルジメチルメチル〕ベンゼンを挙げることができる。
【００２０】
このような本発明によるよる新規なビスェノール化合物は、酸性化合物の存在下、アルコール系溶媒中で、２−シクロヘキシル−５−メチルフェノールと、一般式（II）
【００２１】
【化５】
0003673574.tif 000003
【００２２】
（式中、２つのイソプロピリデン基はフェニレン基に対して相互にメタ位又はパラ位で結合している。）
で表わされるビス（ヒドロキシイソプロピル）ベンゼンとを反応させることによって得ることができる。
【００２３】
特に、本発明によれば、このような方法において、反応終了後、生成した上記ビスフェノール化合物を含む反応液にアルカリ化合物を加えて、前記酸性化合物を中和し、次いで、反応液を蒸留して、前記アルコール系溶媒及び未反応の前記アルキルフェノール化合物を除去し、その後、得られた濃縮物に芳香族系炭化水素又は脂肪族ケトン又はそれらの混合溶媒を加えて、上記濃縮物を加温し、溶解させ、次いで、冷却して、上記ビスフェノール化合物を晶析させることによって、高純度品を容易に得ることができる。
【００２４】
本発明によるビスフェノール化合物の製造において、原料として用いる上記一般式（II）で表わされるビス（ヒドロキシイソプロピル）ベンゼンにおいて、２個のイソプロピリデン基は、フェニレン基に対して、相互にメタ位又はパラ位で結合している。従って、本発明によるビスフェノール化合物の製造において、上記ビス（ヒドロキシイソプロピル）ベンゼンとしては、具体的には、1,３−ビス（２−ヒドロキシイソプロピル）ベンゼンまび1,４−ビス（２−ヒドロキシイソプロピル）ベンゼンが用いられる。
【００２５】
２−シクロヘキシル−５−メチルフェノールとビス（ヒドロキシイソプロピル）ベンゼンとの反応において、２−シクロヘキシル−５−メチルフェノールは、ビス（ヒドロキシイソプロピル）ベンゼンに対して、２倍モル以上、通常、２〜２０倍モル量の範囲で用いられるが、好ましくは、３〜１０倍モル量の範囲で用いられる。
【００２６】
２−シクロヘキシル−５−メチルフェノールとビス（ヒドロキシイソプロピル）ベンゼンとの反応は、酸性化合物の存在下、アルコール系溶媒中で行なわれるが、このアルコール系溶剤としては、用いる反応原料、得られる生成物の溶解度、反応条件、反応の経済性等を考慮して、メタノール、エタノール、イソプロピルアルコール、ｎ−プロピルアルコール、ｔ−ブチルアルコール、イソブチルアルコール、ｎ−ブチルアルコール等のような低級脂肪族アルコールが好ましく用いられる。特に、メタノールが好ましく用いられる。
【００２７】
本発明において、かかるアルコール系溶剤は、通常、用いるビス（ヒドロキシイソプロピル）ベンゼン１００重量部に対して、１０〜１０００重量部、好ましくは、２００〜５００重量部の範囲で用いられるが、これに限定されるものではない。
【００２８】
上記酸性化合物としては、反応溶媒である上記アルコール系溶剤に溶解する酸が好ましく、従って、例えば、塩酸、硫酸、無水硫酸、ｐ−トルエンスルホン酸、メタンスルホン酸、トリフルオロメタンスルホン酸、シュウ酸、ギ酸、リン酸、トリクロロ酢酸、トリフルオロ酢酸等を好ましい具体例として挙げることができる。このような酸性化合物は、例えば、３５％塩酸の場合は、ビス（ヒドロキシイソプロピル）ベンゼン１００重量部に対して、１０〜１０００重量部、好ましくは、１００〜５００重量部の範囲で用いられる。
【００２９】
２−シクロヘキシル−５−メチルフェノールとビス（ヒドロキシイソプロピル）ベンゼンとの反応は、通常、室温から８０℃、好ましくは、４０〜６５℃にて、窒素気流下に攪拌しながら、２〜４８時間程度、通常、１０〜３０時間程度行なえばよい。本発明においては、通常は、反応によって生成するビスフェノール化合物は、反応溶剤に溶解し難いために、上記反応温度条件下では、反応液中に析出する。
【００３０】
そこで、本発明によれば、反応終了後、得られた反応液に水酸化ナトリウム等のアルカリを加えて、ｐＨ５〜７まで中和し、酸性化合物を中和し、次いで、反応時に用いたアルコール系溶媒と未反応の２−シクロヘキシル−５−メチルフェノールを蒸留によって反応液から留去し、この後、濃縮した反応液に芳香族炭化水素又は脂肪族ケトン又はそれらの混合溶媒を加え、ビスフェノール化合物を溶解させた後、冷却することによって、目的とするビスフェノール化合物を晶析させ、かくして、高純度品を容易に得ることができる。
【００３１】
本発明において、上記晶析溶媒としては、芳香族炭化水素、脂肪族ケトン又はこれらの混合物が用いられる。晶析溶媒の具体例としては、晶析条件、精製効果、経済性等を考慮して、芳香族炭化水素としては、例えば、トルエン、キシレン、クメン等を挙げることができ、また、ケトンとしては、例えば、イソプロピルケトン、メチルエチルケトン、メチルイソブチルケトン、ジイソプロピルケトン等を挙げることができる。
【００３２】
このような晶析溶媒は、通常、濃縮した反応液１００重量部に対して、１００〜１０００重量部、好ましくは、２００〜５００重量部の範囲で加えることによって、濃縮反応液から、目的とするビスフェノール化合物を高純度にて晶析させることができる。
特に、本発明においては、トルエンを晶析溶媒として用いることによって、高純度のビスフェノール化合物の結晶、通常、純度９８％以上の白色の結晶を得ることができる。
【００３３】
他方、本発明によれば、反応終了後、得られた反応液をアルカリによって中和し、次いで、アルコール系溶媒と未反応のアルキルフェノール化合物を蒸留によって反応液から留去した後、芳香族炭化水素又は脂肪族ケトン又はそれらの混合溶媒を用いずに、反応液に水を加えて攪拌後、静置し、次いで、油水分離して、上記中和によって生成した塩を水層に分離することによって、目的とするビスフェノール化合物を得る方法も採用することができる。
【００３４】
この方法による場合は、未反応のアルキルフェノール化合物等、目的とするビスフェノール化合物以外の成分も多少含まれるようになるので、得られるビスフェノールの純度は低下する。反面、目的とするビスフェノール化合物は、生成した全量が回収されるので、その収率は向上する。このような粗製品を適宜の用途に供してよいことは、勿論である。
【００３５】
【発明の効果】
本発明によるビスフェノール化合物は、フェノール性水酸基を有する２つの芳香核の間に1,３−又は1,４−フェニレンビス（イソプロピリデン）基を有すると共に、フェノール性水酸基を有する芳香核のそれぞれにおいて、その水酸基のオルト位にシクロヘキシル基を置換基として有し、更に、このシクロヘキシル基のパラ位にメチル基を有する分子構造的な特徴を有し、従来、知られているビスフェノール化合物と同様に、広範な用途に有利に用いることができる。
【００３６】
特に、本発明によるビスフェノール化合物を原料として用いることによって、耐加水分解性や低吸水性等の耐水特性や、絶縁性、低誘電性等の電気特性にすぐれた熱可塑性プラスチックスを得ることができる。また、本発明によるビスフェノール化合物を原料として用いることによって、上記したすぐれた特性に加えて、耐衝撃性や耐たわみ性等の可撓性にすぐれる硬化成形物を与える熱硬化性プラスチックスも得ることができる。
【００３７】
【実施例】
以下に実施例を挙げて本発明を説明するが、本発明はこれら実施例により何ら限定されるものではない。
【００３８】
実施例１
２−シクロヘキシル−５−メチルフェノール２２８ｇ（1.２モル）と1,４−ビス（ヒドロキシイソプロピル）ベンゼン２9.１ｇ（0.１５モル）をフラスコに仕込み、これにメタノール１１5.２ｇを加えて、溶解させた。この溶液に濃塩酸６8.４ｇを加え、５０℃にて攪拌下に２４時間反応させた。
反応終了後、得られた反応混合物に水酸化ナトリウム水溶液を加えて中和した後、トルエン２３０ｇを加え、有機層から水層を分液した。得られた有機層からトルエンと未反応の２−シクロヘキシル−５−メチルフェノールを蒸留にて留去した。
【００３９】
このようにして得られた蒸留残渣にトルエン２６０ｇを加え、冷却して、1,４−ビス〔２−メチル−５−シクロヘキシル−４−ヒドロキシ）フェニルジメチルメチル〕ベンゼンの粗結晶７2.６ｇを得た。
この粗結晶をトルエンで再結晶して、純度９8.４％の白色結晶６7.５ｇを得た。収率８４％。
この化合物の融点、元素分析、赤外線吸収スペクトル（ＫＢｒ法）データ、マススペクトルデータ及びプロトン核磁気共鳴スペクトル（重アセトン溶媒中６０ＭＨｚ）データは下記のとおりである。
【００４０】
0003673574.tif 000004
【００４１】
【表１】
0003673574.tif 000005
【００４２】
実施例２
２−シクロヘキシル−５−メチルフェノール３０４ｇ（1.６モル）と1,３−ビス（ヒドロキシイソプロピル）ベンゼン３8.８ｇ（0.２モル）をフラスコに仕込み、これにメタノール１５3.６ｇを加えて、溶解させた。この溶液に濃塩酸９1.２ｇを加え、５０℃にて攪拌下に２４時間反応させた。
反応終了後、得られた反応混合物に水酸化ナトリウム水溶液を加えて中和した後、トルエン２００ｇを加え、有機層から水層を分液した。得られた有機層からトルエンと未反応の２−シクロヘキシル−５−メチルフェノールを蒸留にて留去した。
【００４３】
このようにして得られた蒸留残渣にトルエン３００ｇを加え、冷却して、1,３−ビス〔２−メチル−５−シクロヘキシル−４−ヒドロキシ）フェニルジメチルメチル〕ベンゼンの粗結晶９5.５ｇを得た。
この粗結晶をトルエンで再結晶して、純度９9.４％の白色結晶７8.８ｇを得た。収率８１％。
このビスフェノールの融点、元素分析、赤外線吸収スペクトル（ＫＢｒ法）データ、マススペクトルデータ及びプロトン核磁気共鳴スペクトル（重アセトン溶媒中６０ＭＨｚ）データは下記のとおりである。
【００４４】
0003673574.tif 000006
【００４５】
【表２】
0003673574.tif 000007